(57)【要約】【課題】爪に塗布して乾燥した後、爪から剥れにくく、リムーバー除去性に優れた水性美爪料を提供する。【解決手段】次の成分（Ａ）、（Ｂ）及び（Ｃ）：（Ａ）（メタ）アクリル酸アルキル共重合体  固形分として１〜５０質量％、（Ｂ）ジエチレングリコールジエチルエーテル、ジエチレングリコールジメチルエーテル及びエチレングリコールジエチルエーテルから選ばれる成膜助剤  ０．１〜２０質量％、（Ｃ）ロジンの多価アルコールエステルを含有し、成分（Ｂ）及び（Ｃ）の質量割合（Ｂ）／（Ｃ）が、０．２５〜２である水性美爪料。【選択図】なし【特許請求の範囲】
【請求項１】
次の成分（Ａ）、（Ｂ）及び（Ｃ）：
（Ａ）（メタ）アクリル酸アルキル共重合体  固形分として１〜５０質量％、
（Ｂ）ジエチレングリコールジエチルエーテル、ジエチレングリコールジメチルエーテル及びエチレングリコールジエチルエーテルから選ばれる成膜助剤  ０．１〜２０質量％、
（Ｃ）ロジンの多価アルコールエステル
を含有し、成分（Ｂ）及び（Ｃ）の質量割合（Ｂ）／（Ｃ）が、０．２５〜２である水性美爪料。
【請求項２】
成分（Ｃ）を、固形分として０．１〜２０質量％含有する請求項１記載の水性美爪料。
【請求項３】
成分（Ｂ）が、ジエチレングリコールジエチルエーテルである請求項１又は２記載の水性美爪料。
【請求項４】
水を３０〜９０質量％含有する請求項１〜３のいずれか１項記載の水性美爪料。
【請求項５】
成分（Ａ）及び（Ｃ）の質量割合（Ａ）／（Ｃ）が、１〜１５である請求項１〜４のいずれか１項記載の水性美爪料。
【発明の詳細な説明】
【技術分野】
【０００１】
本発明は、水性美爪料に関する。
【背景技術】
【０００２】
水性美爪料は、水を溶媒とし、皮膜形成剤として水溶性ポリマーやエマルジョンを用いたものである。有機溶剤を使用しないため、安全性に優れるが、安定性などの点で課題があり、種々の検討がなされている。
例えば、特許文献１には、ベントナイト系粘土鉱物、解膠促進助剤及び水を含有するゲル組成物を、水性ポリマーエマルジョンを含む水系美爪料の粘度調整剤として用いることにより、経時的な変化を生じることなく必要な粘度を付与し、顔料等の他の配合剤の分散安定性を向上させ、長時間保存した後も、沈殿や層の分離が発生しない水系美爪料が得られることが記載されている。
また、特許文献２には、皮膜形成剤として水溶性ポリマー又はポリマーエマルジョンを含有する水系美爪料において、一価アルコール及びグリコール系多価アルコールを含有する水系美爪料が記載され、凍結防止効果及び安定性に優れることが記載されている。
【先行技術文献】
【特許文献】
【０００３】
【特許文献１】特開平９−１５７１３４号公報
【特許文献２】特開平８−２２５４３４号公報
【発明の概要】
【発明が解決しようとする課題】
【０００４】
従来の水性美爪料は、皮膜形成剤である水性ポリマー（エマルジョン）と、成膜助剤を含有するものであり、水系中において、成膜助剤は水に溶解し、皮膜形成剤を安定に分散させている。そして、爪に塗布し、乾燥した後、成膜助剤が可塑剤として皮膜形成剤に働き、エナメルの成膜性に優れている。
しかしながら、本発明者は、従来の水性美爪料は、爪に塗布して乾燥した後、むらになったり、爪から剥れやすいという課題を見出した。さらに、リムーバー除去性に課題があることも見出した
【課題を解決するための手段】
【０００５】
本発明者らは、皮膜形成剤である（メタ）アクリル酸アルキル共重合体とともに、特定の成膜助剤及びロジンの多価アルコールエステルを特定の割合で組み合わせて用いれば、前記課題を解決した水性美爪料が得られることを見出した。
【０００６】
本発明は、次の成分（Ａ）、（Ｂ）及び（Ｃ）：
（Ａ）（メタ）アクリル酸アルキル共重合体  固形分として１〜５０質量％、
（Ｂ）ジエチレングリコールジエチルエーテル、ジエチレングリコールジメチルエーテル及びエチレングリコールジエチルエーテルから選ばれる成膜助剤  ０．１〜２０質量％、
（Ｃ）ロジンの多価アルコールエステル
を含有し、成分（Ｂ）及び（Ｃ）の質量割合（Ｂ）／（Ｃ）が、０．２５〜２である水性美爪料に関する。
【発明の効果】
【０００７】
本発明の水性美爪料は、水性であっても、爪との接着性に優れ、塗膜の厚塗りが可能であり、持続効果も良好である。また、乾燥が早く、しかも、リムーバーでの除去性に優れ、ムラなく均一に除去することができる。
【図面の簡単な説明】
【０００８】
【図１】実施例において、持続効果を評価する方法を示す図である。
【図２】実施例において、厚塗り時の耐屈曲性を評価する方法を示す図である。
【発明を実施するための形態】
【０００９】
本発明で用いられる成分（Ａ）の（メタ）アクリル酸アルキル共重合体は、皮膜形成剤として用いられ、（メタ）アクリル酸アルキルエステルを１種又は２種以上含むモノマーを重合させて得られるものである。
（メタ）アクリル酸アルキルエステルのアルキル基としては、炭素数１〜１０のものが好ましく、例えば、メチル基、エチル基、プロピル基、イソプロピル基、ブチル基、イソブチル基、ペンチル基、ヘキシル基、へプチル基、オクチル基、エチルヘキシル基等が挙げられる。なかでも、（メタ）アクリル酸アルキルエステルのアルキル基としては、爪との密着性、爪上での皮膜形成性の点から、炭素数１〜５のものが好ましい。
【００１０】
また、成分（Ａ）の共重合体は、（メタ）アクリル酸アルキルエステル以外のモノマーを含有していてもよく、例えば、スチレン、ヒドロキシエチルアクリレート、ヒドロキシエチルメタクリレート、ヒドロキシプロピルアクリレート、ヒドロキシプロピルメタクリレート、アクリルアミド、アクリル酸等が挙げられる。
これらのモノマーは、成分（Ａ）を構成するモノマーの総和（１００質量％）を基準として、０〜３０質量％含むのが好ましく、０〜２０質量％がより好ましく、０〜１０質量％がさらに好ましい。
【００１１】
成分（Ａ）の共重合体は、（メタ）アクリル酸アルキルエステルを含むモノマーを、通常の方法により、乳化重合させることにより得ることができ、重合後のエマルジョンのまま用いることもできる。
【００１２】
成分（Ａ）の共重合体は、爪との密着性、爪上での皮膜形成性の点から、ガラス転移温度（Ｔg）が、２０〜８５℃であるのが好ましく、３０〜７０℃がより好ましい。
本発明において、ポリマーのガラス転移温度（Ｔｇ）は、以下の式から導くことができる。なお、下記式中の温度は絶対温度単位（Ｋ）である。
【００１３】
【数１】
2015051926.tif 000002
【００１４】
また、成分（Ａ）の共重合体は、成膜性、塗膜の密着性、美爪料としての硬さの点から、重量平均分子量（Ｍｗ）が、３０００〜２０００００であるのが好ましく、１００００〜８００００がより好ましい。
本発明において、重量平均分子量は、ゲル濾過クロマトグラフィー（ＧＰＣ）の測定により求められる値である。
【００１５】
成分（Ａ）は、１種又は２種以上を用いることができ、成膜性、塗膜の密着性、美爪料としての硬さの点から、含有量は、固形分として、全組成中に１質量％以上であり、１０質量％以上が好ましく、２０質量％以上がより好ましい。そして、成膜性、塗膜の密着性、安定性の点から、５０質量％以下であり、４５質量％以下が好ましく、４０質量％以下がより好ましい。また、成分（Ａ）の含有量は、固形分として、全組成中に１〜５０質量％であり、１０〜４５質量％が好ましく、２０〜４０質量％がより好ましい。
【００１６】
本発明で用いる成分（Ｂ）の成膜助剤は、ジエチレングリコールジエチルエーテル、ジエチレングリコールジメチルエーテル及びエチレングリコールジエチルエーテルから選ばれるものである。これらのうち、水系美爪料中では水中に可溶化し、爪上での塗膜形成に優れ、厚塗りが可能であり、乾燥が早い点から、ジエチレングリコールジエチルエーテルが好ましい。
【００１７】
成分（Ｂ）は、１種又は２種以上を用いることができ、水系美爪料中では水中に可溶化し、爪上での塗膜形成に優れ、厚塗りが可能である点から、含有量は、全組成中に０．１質量％以上であり、１質量％以上が好ましく、２質量％以上がより好ましい。そして、爪上での塗膜形成に優れ、厚塗りが可能で、乾燥が早い点から、２０質量％以下であり、１０質量％以下が好ましく、８質量％以下がより好ましい。また、成分（Ｂ）の含有量は、０．１〜２０質量％であり、１〜１０質量％が好ましく、２〜８質量％がより好ましい。
【００１８】
本発明において、成分（Ａ）及び（Ｂ）の質量割合（Ａ）／（Ｂ）は、爪への接着性、爪上での塗膜形成に優れ、持続効果も良好な点から、１以上が好ましく、２以上がより好ましく、３以上が更に好ましく、２０以下が好ましく、１５以下がより好ましく、１４以下が更に好ましい。また、成分（Ａ）及び（Ｂ）の質量割合（Ａ）／（Ｂ）は、１〜２０が好ましく、２〜１５がより好ましく、３〜１４が更に好ましい。
【００１９】
本発明で用いる成分（Ｃ）のロジンの多価アルコールエステルは、ロジン・水添ロジン・重合ロジンの主成分である樹脂酸（ロジン酸）を多価アルコールでエステル化したものである。ロジンの多価アルコールエステルを構成するロジン酸としては、アビエチン酸、ネオアビエチン酸、パラストリン酸、ピマール酸、イソピマール酸、デヒドロアビエチン酸等が挙げられる。
また、ロジンの多価アルコールエステルを構成する多価アルコールとしては、例えば、エチレングリコール、プロピレングリコール、ジエチレングリコール、ネオペンチルグリコール、グリセリン、トリメチロールプロパン、ヘキサントリオール、ペンタエリスリトール、ジペンタエリスリトール等が挙げられる。爪との接着性に優れ、持続効果が良好な点から、ロジンのグリセリンエステル、ロジンのペンタエリスリトールエステルが好ましく、ロジンのグリセリンエステルがより好ましい。
【００２０】
成分（Ｃ）としては、エマルジョンとして市販されているものを用いることができ、例えば、スーパーエステルＮＳ−１００Ｈ（荒川化学工業社製）、ハリエスターＳＫ−２１８ＮＳ（ハリマ化成社製）等を使用することができる。
【００２１】
成分（Ｃ）は、１種又は２種以上を用いることができ、爪との接着性、リムーバーの除去性に優れ、厚塗りが可能である点から、含有量は、固形分として、全組成中に０．１質量％以上が好ましく、１質量％以上がより好ましく、４質量％以上が更に好ましい。そして、爪との接着性、リムーバーの除去性に優れ、厚塗りが可能で、美爪料としての硬さの点から、２０質量％以下が好ましく、１５質量％以下がより好ましく、１０質量％以下が更に好ましい。また、成分（Ｃ）の含有量は、固形分として、全組成中に０．１〜２０質量％が好ましく、１〜１５質量％がより好ましく、４〜１０質量％がさらに好ましい。
【００２２】
本発明において、成分（Ｂ）及び（Ｃ）の質量割合（Ｂ）／（Ｃ）は、爪への接着性、爪上での塗膜形成に優れ、厚塗りが可能であり、持続効果も良好で、また、乾燥が早く、リムーバーの除去性に優れ、ムラなく均一に除去することができる点から、０．２５以上であり、０．２８以上が好ましく、２以下であり、１．５以下が好ましく、１．２以下がより好ましい。また、成分（Ｂ）及び（Ｃ）の質量割合（Ｂ）／（Ｃ）は、０．２５〜２であり、０．２８〜１．５が好ましく、０．２８〜１．２がより好ましい。
【００２３】
本発明において、成分（Ａ）及び（Ｃ）の質量割合（Ａ）／（Ｃ）は、爪への接着性、爪上での塗膜形成に優れ、厚塗りが可能であり、持続効果も良好で、また、乾燥が早く、リムーバーの除去性に優れ、ムラなく均一に除去することができる点から、１以上が好ましく、１．４以上がより好ましく、３以上が更に好ましく、１５以下が好ましく、１０以下がより好ましく、６以下が更に好ましい。また、成分（Ａ）及び（Ｃ）の質量割合（Ａ）／（Ｃ）は、１〜１５が好ましく、１．４〜１０がより好ましく、３〜６が更に好ましい。
【００２４】
本発明の水性美爪料は、更に、ベントナイト系粘土鉱物を含有することができ、粘度安定性を高めることができる。
かかるベントナイト系粘土鉱物としては、スメクタイト系粘土鉱物が好ましく、例えば、モンモリロナイト、ソーコナイト、バイデライト、ヘクトライト、サポナイト等が挙げられる。これらの粘土鉱物は、天然のものでも合成されたものでも良く、具体的には、Ｂｅｎ−ｇｅｌ、Ｂｅｎ−ｇｅｌＨＶ、Ｂｅｎ−ｇｅｌＦＷ、Ｂｅｎ−ｇｅｌ１５、Ｂｅｎ−ｇｅｌ２３、Ｂｅｎ−ｇｅｌ３１、ベントナイト−Ｓ、ベントナイト−Ｗ（以上、日本有機粘土社製）、クニピア・Ｆ、クニピア・Ｇ、クニピア・Ｋ、スメクトンＳＡ（以上、クニミネ工業社製）、ルーセンタイトＳＷＮ、ルーセンタイトＳＷＦ（以上、コープケミカル社製）、ラポナイトＢ、Ｓ、ＲＤ、ＲＤＳ、ＸＬＧ、ＸＬＳ（以上、Rockwood Additives 社製）等の市販品を使用することができる。
【００２５】
ベントナイト系粘土鉱物は、１種又は２種以上を用いることができ、粘度安定性に優れ、厚塗りが可能である点から、含有量は、全組成中に０．１質量％以上が好ましく、０．２質量％以上がより好ましく、０．３質量％以上が更に好ましく、１０質量％以下が好ましく、２質量％以下がより好ましく、１質量％以下が更に好ましい。また、ベントナイト系粘土鉱物の含有量は、全組成中に０．１〜１０質量％が好ましく、０．２〜２質量％がより好ましく、０．３〜１質量％がさらに好ましい。
【００２６】
本発明に用いられる水の含有量は、水性美爪料の安定性、塗膜形成性の点から、全組成中に、３０質量％以上が好ましく、４０質量％以上がより好ましく、９０質量％以下が好ましく、８０質量％以下がより好ましい。また、水は全組成中に、３０〜９０質量％含有されるのが好ましく、４０〜８０質量％がより好ましい。
【００２７】
本発明の水性美爪料は、前記成分のほか、通常の美爪料に用いられる成分、例えば有機顔料、無機顔料、パール顔料、界面活性剤、消泡剤、防腐剤、増粘剤、水溶性溶剤、有機溶剤、香料、油分、保湿剤等を含有することができる。
本発明の水性美爪料は、通常の方法に従って製造することができる。また、水、アルコール等の水溶性溶剤を適宜加えて、濃度調整、又は増粘剤を添加して粘度調整することができる。
【００２８】
本発明の水性美爪料は、爪を保護に美しく見せるために爪に適用するメイクアップ化粧料であり、ネイルエナメル、ネイルエナメルベースコート、トップコートとして用いられる。
上述した実施形態に関し、本発明は、更に以下の組成物を開示する。
【００２９】
＜１＞次の成分（Ａ）、（Ｂ）及び（Ｃ）：
（Ａ）（メタ）アクリル酸アルキル共重合体  固形分として１〜５０質量％、
（Ｂ）ジエチレングリコールジエチルエーテル、ジエチレングリコールジメチルエーテル及びエチレングリコールジエチルエーテルから選ばれる成膜助剤  ０．１〜２０質量％、
（Ｃ）ロジンの多価アルコールエステル
を含有し、成分（Ｂ）及び（Ｃ）の質量割合（Ｂ）／（Ｃ）が、０．２５〜２である水性美爪料。
【００３０】
＜２＞成分（Ａ）の共重合体が、好ましくは、ガラス転移温度（Ｔg）が、２０〜８５℃であって、３０〜７０℃がより好ましい前記＜１＞記載の水性美爪料。
＜３＞成分（Ａ）の共重合体が、好ましくは、重量平均分子量（Ｍｗ）が、３０００〜２０００００であって、１００００〜８００００がより好ましい前記＜１＞又は＜２＞記載の水性美爪料。
＜４＞成分（Ａ）の含有量が、好ましくは、固形分として、全組成中に１０質量％以上であって、２０質量％以上がより好ましく、４５質量％以下が好ましく、４０質量％以下がより好ましい前記＜１＞〜＜３＞のいずれか１記載の水性美爪料。
【００３１】
＜５＞成分（Ｂ）が、好ましくは、ジエチレングリコールジエチルエーテルである前記＜１＞〜＜４＞のいずれか１記載の水性美爪料。
＜６＞成分（Ｂ）の含有量が、好ましくは、全組成中に１質量％以上であって、２質量％以上がより好ましく、１０質量％以下が好ましく、８質量％以下がより好ましい前記＜１＞〜＜５＞のいずれか１記載の水性美爪料。
＜７＞成分（Ａ）及び（Ｂ）の質量割合（Ａ）／（Ｂ）が、好ましくは、１以上であって、２以上がより好ましく、３以上が更に好ましく、２０以下が好ましく、１５以下がより好ましく、１４以下が更に好ましい前記＜１＞〜＜６＞のいずれか１記載の水性美爪料。
【００３２】
＜８＞成分（Ｃ）が、好ましくは、ロジンのグリセリンエステル、ロジンのペンタエリスリトールエステルであって、ロジンのグリセリンエステルがより好ましい前記＜１＞〜＜７＞のいずれか１記載の水性美爪料。
＜９＞成分（Ｃ）の含有量が、好ましくは、固形分として、全組成中に０．１質量％以上であって、１質量％以上がより好ましく、４質量％以上が更に好ましく、２０質量％以下が好ましく、１５質量％以下がより好ましく、１０質量％以下が更に好ましい前記＜１＞〜＜８＞のいずれか１記載の水性美爪料。
＜１０＞成分（Ｂ）及び（Ｃ）の質量割合（Ｂ）／（Ｃ）が、好ましくは、０．２８以上であって、１．５以下が好ましく、１．２以下がより好ましい前記＜１＞〜＜９＞のいずれか１記載の水性美爪料。
＜１１＞成分（Ａ）及び（Ｃ）の質量割合（Ａ）／（Ｃ）が、好ましくは、１以上であって、１．４以上がより好ましく、３以上が更に好ましく、１５以下が好ましく、１０以下がより好ましく、６以下が更に好ましい前記＜１＞〜＜１０＞のいずれか１記載の水性美爪料。
【００３３】
＜１２＞さらに、ベントナイト系粘土鉱物を含有する前記＜１＞〜＜１１＞のいずれか１記載の水性美爪料。
＜１３＞ベントナイト系粘土鉱物が、好ましくは、スメクタイト系粘土鉱物である前記＜１２＞記載の水性美爪料。
＜１４＞ベントナイト系粘土鉱物の含有量が、好ましくは、全組成中に０．１質量％以上であって、０．２質量％以上がより好ましく、０．３質量％以上が更に好ましく、１０質量％以下が好ましく、２質量％以下がより好ましく、１質量％以下が更に好ましい前記＜１２＞又は＜１３＞記載の水性美爪料。
＜１５＞水の含有量が、好ましくは、全組成中に、３０質量％以上であって、４０質量％以上がより好ましく、９０質量％以下が好ましく、８０質量％以下がより好ましい前記＜１＞〜＜１４＞のいずれか１記載の水性美爪料。
【実施例】
【００３４】
合成例１
（メタ）アクリル酸アルキル共重合体（１）エマルジョンの合成：
攪拌機、還流冷却器、滴下ロート、温度計、窒素導入管を備えた反応容器に、水１５０部、ポリオキシエチレンラウリルエーテル硫酸ナトリウム０．５部、過硫酸カリウム０．５部、メチルメタクリレート６３部、２−エチルヘキシルアクリレート２１部、スチレン１０部、ヒドロキシエチルメタクリレート３部、アクリル酸３部、アジピン酸ジイソブチル１０部及びｎ−ドデシルメルカプタン２．５部を仕込み、窒素ガスを流し、溶存酸素を除去した。攪拌下に反応容器内を７０℃まで昇温し、３時間かけ重合を行なった。３時間同じ温度で熟成後、若干の凝集物を除き、（メタ）アクリル酸アルキル共重合体（１）エマルジョン（固形分４６％）を得た。上記エマルジョン中の共重合体のＴｇは５２℃、Ｍｗは３２，０００であった。
【００３５】
合成例２
（メタ）アクリル酸アルキル共重合体（２）エマルジョンの合成：
合成例１で用いた反応容器に、水１３５部、ラウリル硫酸ナトリウム３．０部、過硫酸カリウム０．７部、メチルメタクリレート７８部、２−エチルヘキシルアクリレート２２部、セバシン酸ジエチル（沸点３０８℃、溶解性パラメータ８．８）１０部、ｎ−ドデシルメルカプタン１．８部を仕込み、窒素ガスを流し、溶存酸素を除去した。攪拌下に反応容器内を７０℃まで昇温し、３時間かけ重合を行った。３時間同じ温度で熟成後若干の凝集物を除き、（メタ）アクリル酸アルキル共重合体（２）エマルジョン（固形分４８％）を得た。得られたエマルジョン中の共重合体のＴｇは５２℃、Ｍｗは５１，０００であった。
【００３６】
合成例３
（メタ）アクリル酸アルキル共重合体（３）エマルジョンの合成：
合成例１で用いた反応容器に、水１５０部、ラウリル硫酸ナトリウム３．０部、過硫酸アンモニウム０．７部、イソブチルメタクリレート９８部、ヒドロキシエチルメタクリレート２部、フタル酸ジブチル（沸点３３９℃、溶解性パラメータ９．４）７部、ブチルセロソルブ（沸点１７１℃、溶解性パラメータ８．９）１５部、ｎ−ヘキサデシルメルカプタン１．０部を仕込み、窒素ガスを流し、溶存酸素を除去した。攪拌下に反応容器内を７０℃まで昇温し、３時間かけ重合を行った。３時間同じ温度で熟成後若干の凝集物を除き、（メタ）アクリル酸アルキル共重合体（３）エマルジョン（固形分４７％）を得た。得られたエマルジョン中の共重合体のＴｇは６０℃で、Ｍｗは６７，０００であった。
【００３７】
合成例４
（メタ）アクリル酸アルキル共重合体（４）エマルジョンの合成：
合成例１で用いた反応容器に、水１５０部、ラウリル硫酸ナトリウム３部、過硫酸カリウム０．５部を仕込み、窒秦ガスを流し、溶存酸素を除去した。一方、滴下ロートにメチルメタクリレート７０部、スチレン３部、ブチルアクリレート２７部、ブチルカルビトール（沸点２３０℃、溶解性パラメータ８．９）１０部、ｎ−ドデシルメルカプタン２．０部を仕込んだ。攪拌下に反応容器を７０℃まで昇温し、滴下ロートより上記モノマーを３時間かけて滴下した。滴下終了後、３時間かけて熟成を行い、若干の凝集物を除去し、（メタ）アクリル酸アルキル共重合体（４）エマルジョン（固形分４５％）を得た。得られたエマルジョン中の共重合体のＴｇは４３℃で、Ｍｗは２８，０００であった。
【００３８】
実施例１〜１１及び比較例１〜３
表１及び表２に示す組成の水性美爪料を製造し、持続効果、厚塗り時の耐屈曲性、乾燥の早さ、除去性及び除去時のむらのなさを評価した。結果を表１及び表２に併せて示す。
【００３９】
（製造方法）
表１及び表２に示す組成の成分を室温で均一に混合し、脱気することにより、水性美爪料を製造した。
【００４０】
（評価方法）
（１）持続効果：
爪に塗った水性美爪料の化粧持続効果を確認する目的で、評価を行った。
各水性美爪料を、６〜１０mmに切った爪９個に塗り、室温で３時間乾燥させた。次に、これらの爪を治具に固定し、４０℃の温水に２０分間浸漬した。その後、ポリメチルメタクリレートのペレット（旭化成ケミカルズ社製、デルペット60N、約４mm）を入れ、その中で４０分間撹拌した（図１（１））。その後、各爪において、美爪料が剥がれた部分の大きさを、図１（２）のようにして測定し、９個の平均値を求めた。剥がれた部分の大きさが小さいほど、持続効果が良い。
【００４１】
（２）厚塗り時の耐屈曲性：
水性美爪料を爪に厚く塗ることができる性能を確認する目的で、評価を行った。
各水性美爪料を、乾燥後の厚みが２５０±２０μｍになるように、プラスチックシート（厚さ７５μｍ）５枚に塗り、室温で７日間乾燥し、幅１cm×長さ４cmの水性美爪料の皮膜を形成させた。重ねて塗った回数は、４〜５回であった（図２（１））。次に、直径２mmのステンレスの棒を用いて皮膜を屈曲させ、５枚の皮膜のうち剥がれた皮膜の数を計測した（図２（２））。剥がれた枚数が少ないほど、爪に厚く塗ることができる性能が良い。
【００４２】
（３）乾燥の早さ：
水性美爪料を爪に塗ったときの乾燥が早いことを確認する目的で、評価を行った。
各水性美爪料を爪に筆で塗り、乾燥するまでの時間を計測した。皮膜を指で触って跡がつかなくなったときの時間を、乾燥するまでの時間（分）とした。
【００４３】
（４）除去性：
爪に塗った水性美爪料が除去性に優れることを確認する目的で、評価を行った。
各水性美爪料を、縦１cm×横１cm、乾燥後の厚みが６０±１０μｍになるように、プラスチックシート（厚さ７５μｍ）に塗り、室温で３日間乾燥し、水性美爪料の皮膜を形成させた。次に、コットンにリムーバー（エタノール４０％、アセトン３６％、炭酸エチレン１３％、トリ２−エチルヘキサン酸グリセリル５％、水６％）２mLを含ませて、水性美爪料の皮膜を拭き取り、皮膜を除去するのに必要な拭き取り回数を計測した。
【００４４】
（５）除去時のむらのなさ：
爪に塗った水性美爪料が除去時にむらにならないことを確認する目的で、評価を行った。
各水性美爪料を、縦１cm×横１cm、乾燥後の厚みが６０±１０μｍになるように、プラスチックシート（厚さ７５μｍ）に塗り、室温で３日間乾燥し、水性美爪料の皮膜を形成させた。次に、コットンにリムーバー（エタノール４０％、アセトン３６％、炭酸エチレン１３％、トリ２−エチルヘキサン酸グリセリル５％、水６％）２mLを含ませて、水性美爪料の皮膜を拭き取り、皮膜を除去するときのむらになりにくい性能を、目視により評価した。
【００４５】
【表１】
2015051926.tif 000003
【００４６】
【表２】
2015051926.tif 000004
【００４７】
実施例１２〜１６
表３に示す組成の水性美爪料を、実施例１〜１１と同様にして製造した。
得られた水性美爪料はいずれも、爪との接着性に優れ、塗膜の厚塗りが可能であり、持続効果も良好であり、また、乾燥が早く、しかも、リムーバーでの除去性に優れ、ムラなく均一に除去することができる。
【００４８】
【表３】
2015051926.tif 000005
【図１】
2015051926.tif 000006
【図２】
2015051926.tif 000007